КАТАЛИЗАТОРЫ ГИДРИРОВАНИЯ СО СВЯЗУЮЩИМИ, ИМЕЮЩИМИ НИЗКУЮ ПЛОЩАДЬ ПОВЕРХНОСТИ

1. Нанесенный катализатор, включающий:
2
2
3
катализатор депарафинизации, имеющий отношение SiO:AlO, равное 100 или менее, и
2
связующее из оксида металла, имеющее площадь поверхности, равную 100 м/г или менее, в порошкообразной форме перед формовкой нанесенного катализатора,
где катализатор депарафинизации и связующее из оксида металла объединены с образованием нанесенного катализатора.
2. Нанесенный катализатор по п.1, где катализатор депарафинизации представляет собой цеолит, имеющий поры, образованные 10-членными кольцами.
3. Нанесенный катализатор, включающий:
2
2
3
цеолит, имеющий поры, образованные 10-членными кольцами, и отношение SiO:AlO, равное 100 или менее, и
связующее из оксида металла,
где нанесенный катализатор имеет отношение площади поверхности цеолита к внешней площади поверхности по меньшей мере 80:100.
4. Нанесенный катализатор по п.2 или 3, где цеолит имеет одноразмерные поры, образованные 10-членными кольцами.
5. Нанесенный катализатор по п.2 или 3, где цеолит представляет собой EU-1, ZSM-35, ZSM-11, ZSM-57, NU-87, ZSM-22, EU-2, EU-11, ZBM-30, ZSM-48, ZSM-23 или их сочетание.
6. Нанесенный катализатор по п.5, где цеолит представляет собой EU-2, EU-11, ZBM-30, ZSM-48, ZSM-23 или их сочетание.
7. Нанесенный катализатор по п.5, где цеолит представляет собой ZSM-48, ZSM-23 или их сочетание.
8. Нанесенный катализатор по п.5, где цеолит представляет собой ZSM-48.
2
2
3
9. Нанесенный катализатор по п.2 или 3, где отношение SiO:AlO составляет 80 или менее.
2
2
3
10. Нанесенный катализатор по п.2 или 3, где отношение SiO:AlO составляет 75 или менее.
2
2
3
11. Нанесенный катализатор по п.2 или 3, где отношение SiO:AlO составляет 60 или менее.
2
12. Нанесенный катализатор п.1 или 3, где связующее из оксида металла в порошкообразной форме имеет площадь поверхности 80 м/г или менее.
2
13. Нанесенный катализатор по п.12, где связующее из оксида металла имеет площадь поверхности 60 м/г или менее.
14. Нанесенный катализатор по п.1 или 3, где нанесенный катализатор имеет отношение площади поверхности цеолита к внешней площади поверхности по меньшей мере 90:100.
15. Нанесенный катализатор по п.14, где нанесенный катализатор имеет отношение площади поверхности цеолита к внешней площади поверхности по меньшей мере 1:1.
16. Нанесенный катализатор по п.15, где нанесенный катализатор имеет отношение площади поверхности цеолита к внешней площади поверхности по меньшей мере 105:100.
17. Нанесенный катализатор по п.1 или 3, где связующее представляет собой диоксид кремния, оксид алюминия, диоксид титана, диоксид циркония или алюмосиликат.
18. Нанесенный катализатор по п.1 или 3, где связующее дополнительно включает второй оксид металла, отличный от первого оксида металла.
19. Нанесенный катализатор по п.18, в котором второй оксид металла представляет собой диоксид кремния, оксид алюминия, диоксид титана, диоксид циркония или алюмосиликат.